Brevet FR2847574A1 — publié le 20040528

La présente invention concerne un liant hydraulique, notamment destiné à la réalisation de bétons décoratifs, ainsi qu'un procédé d'élaboration de ces derniers. Depuis quelques années on a en effet réalisé des bétons, dénommés bétons désactivés, qui sont obtenus par une opération de balayage de la surface du béton après la prise partielle de celui-ci et attaque chimique superficielle. L'opération de balayage permet de mettre à nu les granulats de ces bétons qui constituent ainsi un décor qui est fonction de leur nature, de leur grosseur et de leur couleur propre. Cette technique, pour intéressante qu'elle soit sur le plan esthétique, présente cependant des difficultés de mise en oeuvre qui sont liées notamment au fait qu'entre l'opération de coulée du béton et l'opération de balayage, il est nécessaire à l'opérateur de patienter pendant la période de prise, ce qui, en raison de la durée de celle-ci, l'oblige le plus souvent à quitter le chantier pour y revenir ensuite. Par ailleurs, les produits désactivants utilisés d'une part sont d'un cot élevé, ce qui grève d'autant le prix de revient de ce type de procédé, et d'autre part ils constituent, en raison de leur nature, des causes de pollution de l'environnement. Par ailleurs il n'est pas possible à l'utilisateur de doser in situ le degré de décapage du béton dans la mesure o celui-ci est uniquement fonction de la quantité de désactivant répandu préalablement sur le sol, et non de l'intensité du balayage effectué. On connaît également, par le brevet FR-A-2 779 714, un liant hydraulique constitué de verre silicaté industriel et d'au moins un réactif basique apte à porter l'eau du ciment, après gâchage de celui-ci, à un pH au moins égal à 10. De tels liants permettent d'utiliser en les valorisant les déchets de verre qui proviennent notamment de l'industrie verrière, des verres de collecte qui ne possèdent pas des caractéristiques techniques suffisantes pour être réutilisées dans l'industrie verrière et que l'on désigne habituellement comme étant " refus de tri optique". La présente invention permet également d'utiliser des machefers de verre, c'est-à-dire des déchets de verre provenant d'usines d'incinération d'ordures ménagères, notamment dans des fours à lits fluidisés. On remarquera que les liants hydrauliques obtenus suivant cette technique précitée ne sont pas utilisables pour constituer des bétons pourvus de caractéristiques mécaniques élevées, notamment pour constituer des dalles aptes à la circulation de véhicules etc... La présente invention a pour but de remédier à ces inconvénients en proposant un liant hydraulique permettant de réaliser un béton présentant des qualités décoratives voisines de celles obtenues avec le béton désactivé de l'état antérieur de la technique, mais sans faire appel pour sa mise en oeuvre à un produit désactivant, et qui de plus peut être " balayé " très rapidement après son opération de coulée. De plus le béton obtenu suivant la présente invention permet, en fonction de l'intensité du balayage effectué, de doser le niveau d'apparition des granulats et de ce fait l'apparence de la surface obtenue. La présente invention a ainsi pour objet un liant hydraulique, notamment destiné à constituer un béton/mortier décoratif, caractérisé en ce qu'il est constitué d'un mélange de clinker, ou ciment Portland, avec au moins 50% d'au moins une variété de verre silicaté industriel, et notamment de verre d'emballage ou de verre plat de recyclage, à l'état finement broyé. Ce clinker sera préférentiellement un CEMI de classe 52, 5 R. La présente invention est intéressante en ce qu'elle permet d'utiliser une matière première qui est constituée d'un sous produit difficilement valorisable dans l'industrie verrière et qui, pour cette dernière, constitue ainsi un déchet, à savoir le verre d'emballage et le verre plat. Le liant suivant l'invention vient en complément de celui obtenu par la technique antérieure précédemment mentionnée en ce que le réactif basique apte à porter l'eau du ciment, après gâchage de celui-ci, à un pH au moins égal à 10 est constitué d'un clinker, ou " ciment Portland ". Ainsi, suivant l'invention, le clinker assure deux fonctions, à savoir une première fonction suivant laquelle il fait réagir le verre finement broyé à l'effet d'un réactif basique et une seconde fonction dans laquelle il génère des résistances mécaniques importantes à court terme, de l'ordre de quelques heures à quelques jours, qui permettent, dans des temps très courts, d'utiliser un béton formé à partir de ce liant et de le rendre apte à la circulation. Préférentiellement le verre utilisé aura une granulométrie comprise entre 10 phm et 35 pm. En fonction des applications envisagées on pourra faire appel à un clinker de couleur blanche ou grise. La présente invention a également pour objet un béton constitué d'un liant hydraulique, de sable et de gravier caractérisé en ce que le liant est constitué d'un mélange de clinker, ou ciment Portland, avec au moins 50% d'au moins une variété de verre silicaté industriel, et notamment de verre d'emballage ou de verre plat de recyclage, à l'état finement broyé. Préférentiellement la quantité d'eau présente dans une gachée de 1 m3 de béton est d'environ 150 litres. La présente invention a également pour objet un procédé de réalisation d'un béton ou d'un mortier décoratif caractérisé en ce qu'il comporte les étapes consistant à: - réaliser un béton à part-r d'un liant constitué d'un mélange de clinker, ou ciment Portland, avec au moins 50% d'au moins une variété de verre silicaté industriel, et notamment de verre d'emballage ou de verre plat de recyclage, à l'état finement broyé, après la prise partielle de ce béton, effectuer un brossage contrôlé de sa surface afin d'en évacuer le mortier afin de faire apparaître les granulats masqués par celui-ci. Préférentiellement entre la réalisation du béton et son brossage contrôlé, on assure l'application de celui-ci sur le site par réglage et vibro-compactage. La présente invention présente de nombreux avantages, outre le fait que, ainsi que mentionné précédemment, elle permet tout d'abord de valoriser un produit considéré jusqu'à présent comme un déchet et permet ensuite de découvrir les granulats contenus dans le béton sans qu'il soit nécessaire de faire appel à des produits chimiques désactivants. Elle permet de plus d'obtenir un béton plus sec, ce qui facilite sa manutention et évite notamment d'être contraint de le transporter dans des camions spéciaux de type à toupie rotative. A titre d'exemple la quantité d'eau présente dans une gâchée sera préférentiellement de 150 litres pour lm3 de béton. Enfin l'accroissement des résistances mécaniques des bétons ainsi réalisés s'effectue à très long terme sur environ une année, alors que dans les bétons classiques à base de ciment Portland la dureté finale est atteinte au bout de un à trois mois. Paradoxalement on a par ailleurs constaté qu'il permettait d'obtenir des résistances mécaniques suffisamment élevées à très court terme, de l'ordre de quelques heures à quelques jours, permettant ainsi de pouvoir circuler rapidement sur une chape en béton réalisée à partir de ce liant. On décrira ci-après, à titre d'exemple non limitatif une forme d'exécution de la présente invention, en référence aux dessins annexés sur lesquels: La figure 1 est un diagramme représentant la variation de la résistance à la compression d'un mortier suivant l'invention en fonction du temps et ceci pour différentes concentrations du liant en poudre de verre. La figure 2 est un diagramme représentant la variation de la résistance à la compression d'un béton suivant l'invention en fonction du temps et ceci pour différentes concentrations du liant en poudre de verre. Suivant l'invention on procède tout d'abord à une opération de malaxage au cours de laquelle on mélange les différents éléments constituant ce béton, à savoir un liant formé lui-même de poudre de verre et de ciment de type CEMI de classe 52,5 R, (c'est-à-dire un ciment dont la résistance à la compression dans un mortier normalisé après 28 jours de durcissement est d'au moins 52,5 Mpa) et d'agrégats formés de sable et de gravier, puis l'on réalise la coulée de ce béton en le réglant, de façon à obtenir une épaisseur uniforme, et en le compactant notamment à l'aide de moyens vibrants tels que par exemple un rouleau compresseur vibrant (vibro compactage). Pour obtenir un aspect de surface ressemblant à celui obtenu à partir de béton désactivé, on soumet celle-ci à un décapage, pouvant notamment être constitué par une sorte de grattage effectué par exemple avec un balai, ce grattage étant plus ou moins prononcé suivant que l'on souhaite faire apparaître plus ou moins les granulats à la surface de celuici. On peut également réaliser ce décapage par pulvérisation d'un jet d'eau sous pression. Contrairement aux procédés de l'état antérieur de la technique suivant lesquels on réalise le béton désactivé et/ou l'on est contraint d'attendre une longue période pouvant être de l'ordre de vingt quatre à quarante huit heures avant d'effectuer cette opération, il est ici possible de réaliser celle-ci quasiment immédiatement après la coulée du béton ou, dans l'hypothèse ou le béton est très humide, quelques heures seulement après cette coulée. On remarquera de plus que, suivant l'invention, il n'est nul besoin de soumettre la surface du béton précédemment coulé à l'action d'un quelconque produit chimique désactivant, ce qui représente d'une part une économie en ce qui concerne le cot de mise en oeuvre du procédé et d'autre part une meilleure préservation de l'environnement. En ce qui concerne la résistance mécanique des liants suivant l'invention, des essais ont été effectués sur des mortiers normalisés en appliquant les règles habituelles, et l'on a regroupé dans le tableau ci-après les résistances à la compression au bout respectivement de 7 jours, 28 jours, 90 jours et 180 jours pour quatre pourcentages de poudre de verre dans le liant suivant l'invention, étant entendu que l'autre constituant de celui-ci était le ciment. Quantité Quantité Rc à 7 R, à 28 R, à 90 R, à 180 de déchets de ciment jours jours jours jours dans le M (Mpa) (Mpa) (Mpa) (Mpa) liant (%> 30 5 15,9 29,6 34,8 20 3,2 11,6 22 25,6 10 1,6 6,5 11,5 13,3 5 1,2 3,5 6,8 8,1 Les résultats de ce tableau ont été reportés sur la figure 1 ou les courbes a; b; c et d représentent respectivement %; 80%; 90% et 95% de déchets de verre. La granulométrie moyenne du verre utilisé était de 16 pm. On a également porté sur la figure 2 la variation de la résistance à la compression Rc en fonction du temps d'un béton suivant l'invention o les courbes a,bc,d,e,f représentent respectivement 0%, 15%, 30%, 45%, 60% et 80% de déchets de verre. Ces essais ont ainsi montré que les résistances à la compression obtenues au bout d'un temps donné sont fonction de la quantité de verre présente dans le liant. Par ailleurs il a été établi que cette résistance à la compression était également fonction de la quantité de liant et de la granulométrie du verre utilisé. On a ainsi constaté que pour obtenir des résistances mécaniques élevées, il était nécessaire d'augmenter la quantité de liant hydraulique dans le béton ou d'augmenter la quantité de ciment dans le liant hydraulique, ou diminuer la granulométrie du verre auquel on fait appel de façon à augmenter la réactivité de celui-ci. REVENDICATIONS 1.- Liant hydraulique, notamment destiné à constituer un béton/mortier décoratif, caractérisé en ce qu'il est constitué d'un mélange de clinker, ou ciment Portland, avec au moins 50% d'au moins une variété de verre silicaté industriel, et notamment de verre d'emballage ou de verre plat de recyclage, à l'état finement broyé. 2.- Liant hydraulique suivant la revendication 1 caractérisé en ce que le clinker est un CEMI de classe 52,5 R. 3. -Liant hydraulique suivant l'une des revendications 1 ou 2, caractérisé en ce que le clinker est un ciment blanc. 4. -Liant hydraulique suivant l'une des revendications précédentes caractérisé en ce que le verre silicaté industriel est broyé à une granulométrie moyenne comprise entre 10 pm et pm. 5.- Béton constitué d'un liant hydraulique, de sable et de gravier, caractérisé en ce que le liant est constitué d'un mélange de clinker, ou ciment Portland, avec au moins 50% d'au moins une variété de verre silicaté industriel, et notamment de verre d'emballage ou de verre plat de recyclage, à l'état finement broyé. 6.- Béton suivant la revendication 5 caractérisé en ce que l'eau présente dans une gâchée de lm3 de béton est d'environ litres. 7.- Procédé de réalisation d'un béton/mortier décoratif caractérisé en ce qu'il comporte les étapes consistant à: - réaliser un béton/mortier suivant la revendication 5, après la prise partielle de ce béton, effectuer un brossage contrôlé de sa surface afin d'en évacuer le mortier afin de faire apparaître les granulats masqués par celui-ci. 8.- Procédé suivant la revendication 7 caractérisé en ce que, entre la réalisation du béton et son brossage contrôlé on assure l'application de celui-ci sur le site par réglage et vibro-compactage. 9.- Procédé suivant l'une des revendications 7 ou 8 caractérisé en ce que on effectue un brossage contrôlé plus ou moins prononcé en fonction de l'aspect souhaité par l'utilisateur.